"式1の化合物MLnL’m式1ここで、前記化合物は式2の部分MLnを含む。式中、Mは、任意の所望の二座配位子Lに、窒素原子Nを介しておよび炭素原子Cを介して結合しており、Aは、任意の所望のヘテロ芳香族縮合環系であってよく、Bは、縮合型および/または非縮合型である、任意の所望の芳香族環もしくはヘテロ芳香族環、または任意の所望の芳香族環系もしくはヘテロ芳香族環系であってよく、使用された記号および添え字には以下が適用される:Mは、イリジウム、ロジウム、白金、パラジウム、オスミウムおよびルテニウムからなる群から選択される金属であり、L’は、出現する毎に同一であるかまたは異なり、任意の所望の共配位子であり、Wは、出現する毎に同一であるかまたは異なり、式3および4のラジカルであり、[式中、Vは、SまたはOに等しく、R4は、出現する毎に同一であるかまたは異なり、H、D、F、Cl、Br、I、NR22、1~40個のC原子を有する直鎖のアルキル、アルコキシもしくはチオアルコキシ基、または2~40個のC原子を有する直鎖のアルケニルもしくはアルキニル基、または3~40個のC原子を有する分枝もしくは環状のアルキル、アルケニル、アルキニル、アルコキシ、アルキルアルコキシもしくはチオアルコキシ基これらはそれぞれ、1つ以上のラジカルR2で置換されていてもよいここで、1つ以上の隣接していないCH2基は、R2C=CR2、C≡C、SiR22、GeR22、SnR22、C=O、C=S、C=Se、C=NR2、P=OR2、SO、SO2、NR2、O、S、またはCONR2で置きかえられていてもよく、1個以上のH原子は、D、F、Cl、Br、I、CN、またはNO2で置きかえられていてもよい、または5~60個の芳香族環原子を有する芳香族環系もしくはヘテロ芳香族環系これらは、各場合において、1つ以上のラジカルR2で置換されていてもよい、または5~60個の芳香族環原子を有するアリールオキシ、アリールアルコキシ、アルキルアリールオキシもしくはヘテロアリールオキシ基これらは、1つ以上のラジカルR2で置換されていてもよい、または10~40個の芳香族環原子を有するジアリールアミノ基、ジヘテロアリールアミノ基もしくはアリールヘテロアリールアミノ基これらは、1つ以上のラジカルR2で置換されていてもよい、またはこれらの基の2つ以上の組合せであり;ここで2つ以上のラジカルR4は、互いに、単環または多環式の、脂肪族、芳香族および/またはベンゾ縮合型の環系を形成していてもよく;R2は、出現する毎に同一であるかまたは異なり、H、D、F、Cl、Br、I、NR32、CN、NO2、SiR33、BOR32、C=OR3、P=OR32、S=OR3、S=O2R3、OSO2R3、1~40個のC原子を有する直鎖のアルキル、アルコキシもしくはチオアルコキシ基、または2~40個のC原子を有する直鎖のアルケニルもしくはアルキニル基、または3~40個のC原子を有する分枝もしくは環状のアルキル、アルケニル、アルキニル、アルコキシ、アルキルアルコキシもしくはチオアルコキシ基これらはそれぞれ、1つ以上のラジカルR3で置換されていてもよいここで、1つ以上の隣接していないCH2基は、R3C=CR3、C≡C、SiR32、GeR32、SnR32、C=O、C=S、C=Se、C=NR3、P=OR3、SO、SO2、NR3、O、S、またはCONR3で置きかえられていてもよく、1個以上のH原子は、D、F、Cl、Br、I、CNまたはNO2で置きかえられていてもよい、または5~60個の芳香族環原子を有する芳香族環系もしくはヘテロ芳香族環系これらは、各場合において、1つ以上のラジカルR3で置換されていてもよい、または5~60個の芳香族環原子を有するアリールオキシ、アリールアルコキシ、アルキルアリールオキシもしくはヘテロアリールオキシ基これらは、1つ以上のラジカルR3で置換されていてもよい、または10~40個の芳香族環原子を有するジアリールアミノ基、ジヘテロアリールアミノ基もしくはアリールヘテロアリールアミノ基これらは、1つ以上のラジカルR3で置換されていてもよい、またはこれらの基の2つ以上の組合せであり;ここで2つ以上の隣接しているラジカルR2は、互いに、単環または多環式の、脂肪族または芳香族の環系を形成していてもよく、R3は、出現する毎に同一であるかまたは異なり、H、D、F、または1~20個のC原子を有する脂肪族、芳香族および/またはヘテロ芳香族の炭化水素ラジカルであり、これらはさらに1個以上のH原子がFで置きかえられていてもよく;ここで2つ以上の置換基R3は、互いに、単環または多環式の、脂肪族または芳香族の環系を形成していてもよい]、qは、0以上の整数であり、pは、0以上の整数であり、ただし、pqは1以上の整数であり、nは、イリジウムまたはロジウムに等しいMについては1、2または3であり、白金またはパラジウムに等しいMについては1または2であり、mは、0、1、2、3または4であり、ここで添え字nおよびmは、当該金属についての配位数が、イリジウムまたはロジウムに等しいMについては6に相当し、白金またはパラジウムに等しいMについては4に相当するように選択され、ここで複数の配位子Lは互いに連結していてもよく、またはLは任意の所望の架橋Zを介してL’に連結して、三座、四座、五座、または六座の配位子系を形成していてもよい。前記式1の化合物は、式9を有する部分MLnを含むことを特徴とする、請求項1に記載の化合物[式中、使用された記号および添え字には請求項1の定義が適用され、Xは、出現する毎に同一であるかまたは異なり、CR1またはNであり、Qは、出現する毎に同一であるかまたは異なり、R1C=CR1、R1C=N、O、S、Se、またはNR1であり、R1は、出現する毎に同一であるかまたは異なり、H、D、F、Cl、Br、I、NR22、CN、NO2、SiR23、BOR22、C=OR2、P=OR22、S=OR2、S=O2R2、OSO2R2、1~40個のC原子を有する直鎖のアルキル、アルコキシもしくはチオアルコキシ基、または2~40個のC原子を有する直鎖のアルケニルもしくはアルキニル基、または3~40個のC原子を有する分枝もしくは環状のアルキル、アルケニル、アルキニル、アルコキシ、アルキルアルコキシもしくはチオアルコキシ基これらはそれぞれ、1つ以上のラジカルR2で置換されていてもよいここで、1つ以上の隣接していないCH2基は、R2C=CR2、C≡C、SiR22、GeR22、SnR22、C=O、C=S、C=Se、C=NR2、P=OR2、SO、SO2、NR2、O、S、またはCONR2で置きかえられていてもよく、1個以上のH原子は、D、F、Cl、Br、I、CN、またはNO2で置きかえられていてもよい、または5~60個の芳香族環原子を有する芳香族環系もしくはヘテロ芳香族環系これらは、各場合において、1つ以上のラジカルR2で置換されていてもよい、または5~60個の芳香族環原子を有するアリールオキシ、アリールアルコキシ、アルキルアリールオキシもしくはヘテロアリールオキシ基これらは、1つ以上のラジカルR2で置換されていてもよい、または10~40個の芳香族環原子を有するジアリールアミノ基、ジヘテロアリールアミノ基もしくはアリールヘテロアリールアミノ基これらは、1つ以上のラジカルR2で置換されていてもよい、またはこれらの基の2つ以上の組合せであり;ここで2つ以上のラジカルR1は、互いに、単環または多環式の、脂肪族、芳香族、および/またはベンゾ縮合型の環系を形成していてもよい]。前記式1の化合物は、式10を有する部分MLnを含むことを特徴とする、請求項1または2に記載の化合物[式中、等式p=rsが添え字rおよびsに適用され、pq≧1であるために、rsq≧1も適用され、芳香族またはヘテロ芳香族の環Dは、所望で可能な様態でCに縮合されており、ここで、Dは、芳香族もしくはヘテロ芳香族の環または芳香族もしくはヘテロ芳香族の縮合環系および/または非縮合環系であってよい]。前記部分MLnが、式12~17から選択されることを特徴とする、請求項1~3の何れか一項に記載の化合物[式中、表記された添え字および記号は、上記請求項において表記されたものと同じ意味を有する]。前記部分MLnが、式18~23から選択されることを特徴とする、請求項1~4の何れか一項に記載の化合物QがR1C=CR1またはSに等しいことを特徴とする、請求項1~5の何れか一項に記載の化合物。pq=1であることを特徴とする、請求項1~6の何れか一項に記載の化合物。前記部分MLnが、式36~59から選択されることを特徴とする、請求項1~7の何れか一項に記載の化合物前記部分MLnが、式36、40、44、48、52および56から選択されることを特徴とする、請求項1~8の何れか一項に記載の化合物。前記ラジカルWが、式110~115によって与えられることを特徴とする、請求項1~9の何れか一項に記載の化合物[式中、R5は、出現する毎に同一であるかまたは異なり、H、D、1~40個のC原子を有する直鎖のアルキルもしくはチオアルコキシ基、または2~40個のC原子を有する直鎖のアルケニルもしくはアルキニル基、または3~40個のC原子を有する分枝もしくは環状のアルキル、アルケニル、アルキニルもしくはチオアルコキシ基これらはそれぞれ、1つ以上のラジカルR2で置換されていてもよいここで、1つ以上の隣接していないCH2基は、R2C=CR2、C≡C、SiR22、GeR22、SnR22、C=O、C=S、C=Se、C=NR2、P=OR2、SO、SO2、NR2、O、S、またはCONR2で置きかえられていてもよく、1個以上のH原子は、D、F、Cl、Br、I、CN、またはNO2で置きかえられていてもよい、または5~60個の芳香族環原子を有する芳香族環系もしくはヘテロ芳香族環系これらは、各場合において、1つ以上のラジカルR2で置換されていてもよい、または5~60個の芳香族環原子を有するアリールオキシもしくはヘテロアリールオキシ基これらは、1つ以上のラジカルR2で置換されていてもよい、または10~40個の芳香族環原子を有するジアリールアミノ基、ジヘテロアリールアミノ基もしくはアリールヘテロアリールアミノ基これらは、1つ以上のラジカルR2で置換されていてもよい、またはこれらの基の2つ以上の組合せであり、ここで2つ以上のラジカルR1は、互いに、単環または多環式の、脂肪族、芳香族、および/またはベンゾ縮合型の環系を形成していてもよい]。Mがイリジウムに等しいことを特徴とする、請求項1~10の何れか一項に記載の化合物。m=0であることを特徴とする、請求項1~11の何れか一項に記載の化合物。対応する遊離の配位子を、式344の金属アルコキシドと、式345の金属ケトケトナートと、または式346の金属ハロゲン化物と反応させることによる、請求項1~12の何れか一項に記載の化合物の調製方法[式中、記号M、nおよびR1は、上記請求項で示した意味を有し、Hal=F、Cl、BrまたはIである]。請求項1~12の何れか一以上に記載の少なくとも1種の化合物と、少なくとも1種の溶媒とを含む調合物。有機エレクトロルミネッセンスデバイスOLED、PLED、有機集積回路O-IC、有機電界効果トランジスタO-FET、有機薄膜トランジスタO-TFT、有機発光トランジスタO-LET、有機太陽電池O-SC、有機光学検出器、有機受光素子、有機電場消光デバイスO-FQD、発光電子化学セルLEC、または有機レーザーダイオードO-レーザーからなる群から好ましくは選択される電子デバイスにおける、請求項1~12の何れか一項に記載の化合物の使用。有機エレクトロルミネッセンスデバイスOLED、PLED、有機集積回路O-IC、有機電界効果トランジスタO-FET、有機薄膜トランジスタO-TFT、有機発光トランジスタO-LET、有機太陽電池O-SC、有機光学検出器、有機受光素子、有機電場消光デバイスO-FQD、発光電子化学セルLEC、または有機レーザーダイオードO-レーザーからなる群から好ましくは選択される、請求項1~12の何れか一項に記載の少なくとも1種の化合物を含む電子デバイス。請求項1~12の何れか一項に記載の化合物が、1層以上の発光層中に発光性化合物として、好ましくはマトリックス材料と組み合わせて用いられていることを特徴とし、前記マトリックス材料は、ケトン、ホスフィンオキシド、スルホキシド、スルホン、トリアリールアミン、カルバゾール誘導体、インドロカルバゾール誘導体、インデノカルバゾール誘導体、アザカルバゾール誘導体、双極性マトリックス材料、シラン、アザボロール、ボロン酸エステル、トリアジン誘導体、亜鉛錯体、ジアザまたはテトラアザシロール誘導体、もしくはジアザホスホール誘導体、またはこれらマトリックス材料の混合物からなる群から好ましくは選択される、請求項16に記載の有機エレクトロルミネッセンスデバイス。疾患および/または美容状態を治療、予防および/または診断するための、請求項1~12の何れか一項に記載の化合物または請求項16もしくは17に記載のデバイス。[実施例]以下の合成は、別段指摘しない限り、保護気体雰囲気中にて、無水溶媒中で実施する。出発材料IIおよびIVは、たとえば、VWRChemikalienから市販品として入手可能である。化合物IおよびVIIIは、WO02/068435にある化合物と似たようにして調製することができる。化合物VIは、Organicletters、2005、7、19、4277~4280に従って調製することができる。例1化合物T1の調製化合物T1調製のための合成手順:5.0g4.8mmolの化合物Iおよび1.1g5.3mmolの酢酸カリウムを、100mlの脱気したジメチルアセトアミドに懸濁させる。この懸濁液に11mg0.05mmolのPdOAc2を加える。2.7g14.4mmolの化合物IIを加える。反応混合物を還流させながら4日間加熱する。冷却した後、反応溶液を175mlの水中に注ぐ。次いで200mlのジクロロメタンを加える。有機相を分離し、75mlの水で3回洗浄し、引き続いて蒸発乾固する。残渣をエタノールで洗浄し、トルエンから再結晶させ、最後に減圧下で乾燥させる。収率は、理論の80.7に相当して5.3g3.9mmolである。例2化合物T2の調製化合物T2調製のための合成手順:合成は、5.0g4.8mmolの化合物Iを使用して、例1の化合物T1の合成と似たようにして行い、化合物IIは、3.1g14.4mmolの化合物IVで置きかえる。収率は、理論の85.2に相当して5.9g4.1mmolである。例3化合物T3の調製化合物T3調製のための合成手順:合成は、5.0g4.8mmolの化合物1を使用して、例1の化合物T1の合成と似たようにして行い、化合物IIは、3.9g14.4mmolの化合物VIで置きかえる。収率は、理論の68.8に相当して5.3g3.3mmolである。例4化合物T4の調製化合物T4調製のための合成手順:合成は、2.7g14.4mmolの化合物IIを使用して、例1の化合物T1の合成と似たようにして行い、化合物Iは、5.0g4.8mmolの化合物VIIIで置きかえる。収率は、理論の77.9に相当して5.1g3.7mmolである。例5化合物T5の調製化合物T5調製のための合成手順:6.0g4.4mmolの化合物T1を100mlのジクロロメタンに溶かした溶液に、3.8g14.6mmolのN-フェニルスルホニル-3-フェニルオキサジリジンを加える。反応混合物を室温で20時間撹拌する。蒸発にかけた残渣をシリカゲルカラムで精製する。固体をトルエンから再結晶させ、減圧下で乾燥させる。収率は、理論の25.4に相当して1.6g1.1mmolである。例6化合物T6の調製化合物T6調製のための合成手順:7.5g5.3mmolの化合物T5および3.2g8.0mmolの2,4-ビス-4-メトキシフェニル-1,3,2,4-ジチアジホスフェタン2,4-ジスルフィドLawesson試薬を、100mlの脱気したトルエンに懸濁させる。懸濁液を還流させながら20時間加熱する。冷却した後、反応混合物を濾過する。固体をトルエンから再結晶させる。収率は、理論の65.2に相当して5.1g3.5mmolである。例7~12本発明による化合物を含む有機エレクトロルミネッセンスデバイスの製造および特性決定以下で使用するマトリックス材料TMM-1DE102008036982に従って合成されるおよびTMM-2DE102008017591に従って合成されるの構造を以下に図示する。本発明による材料は、溶液から使用することができ、その場合、材料から、製造が簡単な、良好な特性を有するデバイスが得られる。このような素子の製造は、すでに多数回文献たとえばWO2004/037887に記載されている高分子発光ダイオードPLEDの製造に準拠する。当事例では、本発明による化合物T1~T6をトルエンに溶解させる。このような溶液の典型的な固体含有量は、ここでのようにデバイスの典型的な層厚さである80nmをスピンコーティングによって実現しようとする場合、16~25g/lである。使用するエレクトロルミネッセンスデバイスは、次の構造:ITO/PEDOT:PSS/中間層/EML/カソードEMLは発光層を表すを示す。構築されたITO基板、およびいわゆるバッファ層PEDOT、より正確にはPEDOT:PSS用の材料は、市販品として入手可能であるITOはTechnoprint他から、PEDOT:PSSは、H.C.StarckからCleviosBaytronP水性分散液として。使用する中間層は、正孔注入に適し、この事例ではMerckKGaAドイツ国のHIL-012を使用した。発光層は、不活性気体雰囲気中、当事例ではアルゴン中でのスピンコーティングによって適用し、120°Cで10分間乾燥させる。最後に、バリウムおよびアルミニウムカソードを真空蒸着によって適用する。正孔ブロッキング層および/または電子輸送層を、発光層EMLとカソードの間に蒸着によって適用することもできる。さらに、中間層は、1層以上の層で置きかえてもよく、1層以上の層は、溶液から発光層を成膜させる後続の処理ステップによって再び離れないという条件を満たしさえすればよい。デバイスは、当分野で当業者によく知られている方法によって、標準的に特定決定される。しかし、ここで言及するOLEDは、まだ最適化していない。表1に、取得したデータを要約する。処理したデバイスの場合、本発明による材料が、効率および/または寿命において、以前から入手可能な材料より優れていることは明白である。"